(57)【特許請求の範囲】
【請求項１】
フラックス法によって融液内で１３族元素窒化物結晶を製造する方法であって、
前記融液を、１３族元素原料、アルカリ金属とアルカリ土類金属の少なくとも一方の原料および液体のゲルマニウム原料の組成物を加熱して生成させることを特徴とする、１３族元素窒化物結晶の製造方法。
【請求項２】
前記ゲルマニウム原料が四ハロゲン化ゲルマニウムであることを特徴とする、請求項１記載の方法。
【請求項３】
前記ゲルマニウム原料が有機ゲルマニウム化合物であることを特徴とする、請求項１記載の方法。
【請求項４】
前記有機ゲルマニウム化合物がテトラアルコキシゲルマニウムであることを特徴とする、請求項３記載の方法。
【請求項５】
前記組成物が更に炭素源を含むことを特徴とする、請求項１〜４のいずれか一つの請求項に記載の方法。
【請求項６】
前記１３族元素がガリウムとアルミニウムとの少なくとも一方を含むことを特徴とする、請求項１〜５のいずれか一つの請求項に記載の方法。
【請求項７】
フラックス法によって融液内で１３族元素窒化物結晶を育成するのに際して、加熱によって前記融液を生じさせるための組成物であって、
１３族元素原料、アルカリ金属とアルカリ土類金属の少なくとも一方の原料および液体のゲルマニウム原料を含有することを特徴とする、組成物。
【請求項８】
前記ゲルマニウム原料が四ハロゲン化ゲルマニウムであることを特徴とする、請求項７記載の組成物。
【請求項９】
前記ゲルマニウム原料が有機ゲルマニウム化合物であることを特徴とする、請求項７記載の組成物。
【請求項１０】
前記有機ゲルマニウム化合物がテトラアルコキシゲルマニウムであることを特徴とする、請求項９記載の組成物。
【請求項１１】
更に炭素源を含むことを特徴とする、請求項７〜１０のいずれか一つの請求項に記載の組成物。
【請求項１２】
前記１３族元素がガリウムとアルミニウムとの少なくとも一方を含むことを特徴とする、請求項７〜１１のいずれか一つの請求項に記載の組成物。
【発明の詳細な説明】
【技術分野】
【０００１】
本発明は、１３族元素窒化物結晶の製造方法および融液組成物に関するものである。
【背景技術】
【０００２】
窒化ガリウム（ＧａＮ）薄層結晶は、優れた青色発光素子として注目を集めており、発光ダイオードにおいて実用化され、光ピックアップ用の青紫色半導体レーザー素子としても期待されている。近年においては、携帯電話などに用いられる高速ＩＣチップなどの電子デバイスを構成する半導体層としても注目されている。
【０００３】
特許文献１（特許4223540）においては、Naフラックス法で１３族元素窒化物結晶を育成するのに際してドーパントとして金属ゲルマニウムを用いることが記載されている。また、特許文献２（特開2010-1209）においては、Naフラックス法で１３族元素窒化物結晶中へのドーパントとして金属ゲルマニウムを用いると共に、同時に炭素も添加することによって、電子濃度の高いｎ型単結晶を育成することを提案している。
【先行技術文献】
【特許文献】
【０００４】
【特許文献１】特許4223540
【特許文献２】特開2010-1209
【発明の開示】
【発明が解決しようとする課題】
【０００５】
従来技術では、融液組成物中に金属ゲルマニウムを添加し、窒化ガリウム結晶中にドーピングしている。本発明者は実際に窒化ガリウム等の結晶ウエハを育成し、キャリア濃度の面内分布を測定してみた。すると、ウエハ面内でキャリア濃度に例えば３倍近い差が生ずることがわかった。キャリア濃度に面内分布があると、結晶を製品に利用できず、不良品となるので、解決が必要である。
【０００６】
本発明の課題は、フラックス法によって融液内で１３族元素窒化物結晶を製造するのに際して、得られた１３族元素窒化物結晶のキャリア濃度などの特性の面内分布を抑制することである。
【課題を解決するための手段】
【０００７】
本発明は、フラックス法によって融液内で１３族元素窒化物結晶を製造する方法であって、
融液を、１３族元素原料、アルカリ金属とアルカリ土類金属の少なくとも一方の原料および液体のゲルマニウム原料の組成物を加熱して生成させることを特徴とする。
【０００８】
また、本発明は、フラックス法によって融液内で１３族元素窒化物結晶を育成するのに際して、加熱によって融液を生じさせるための組成物であって、
１３族元素原料、アルカリ金属とアルカリ土類金属の少なくとも一方の原料および液体のゲルマニウム原料を含有することを特徴とする。
【発明の効果】
【０００９】
本発明者は、フラックス法で１３族元素窒化物結晶をエピタキシャル生成させたとき、得られたウエハのキャリア濃度に面内分布が発生する原因を調査した。従来技術においては、キャリア濃度についてウエハの面内分布を測定していなかったので、この課題に到達しなかったものと考えた。
【００１０】
本発明者は、検討の結果、ドーパントとして使用した金属ゲルマニウムが固体であるため、フラックス中でゲルマニウムの溶解時の均一性が悪く、出来上がった結晶中に取り込まれるゲルマニウムの濃度が、ウエハの面内で均一にならないものと考えた。
【００１１】
一例を挙げると、窒化ガリウムを育成するために坩堝にナトリウム、ガリウム、ゲルマニウムを仕込んだ場合、それぞれの重量は、例えば60g、60g、0.6g程度である。また、ナトリウム、ガリウム、ゲルマニウムの常圧における融点は、それぞれ、97℃、30℃、938℃である。そのため、量が多く融点が低いNa、Gaは、室温から育成条件である約20〜60気圧、750〜900℃に至る過程で、十分に撹拌され溶液が均一になるが、Geは不均一になりやすいものと考えられた。
【００１２】
そこで、本発明者は、金属ゲルマニウムが固体であることに着目し、組成物に添加するドーパントとして液体ゲルマニウム化合物を用いることを想到した。この結果、得られた結晶のキャリア濃度等の特性の面内分布が著しく抑制されることを見いだし、本発明に到達した。
【発明を実施するための形態】
【００１３】
液体のゲルマニウム原料とは、常温（２５℃）、大気圧下で液状のゲルマニウム化合物のことである。液状のゲルマニウム化合物を他の原料と混合するので、フラックス中での溶解均一性が固体の金属ゲルマニウムと比較してよくなり、結晶中に取り込まれるゲルマニウム元素の濃度が、ウエハの面内で均一になるものと考えられる。
【００１４】
常温で液状のゲルマニウム化合物は、無機ゲルマニウム化合物であってよく、有機ゲルマニウム化合物であってよい。好ましくは、四ハロゲン化ゲルマニウム、テトラアルコキシゲルマニウムである。
【００１５】
四ハロゲン化ゲルマニウムとしては、GeBr4（四臭化ゲルマニウム）、GeCl4（四塩化ゲルマニウム）、GeI4 （四ヨウ化ゲルマニウム）がある（Geはゲルマニウム原子を示す）。
【００１６】
四アルコキシゲルマニウムを構成するアルコキシ基としては、Ge(OCH3)4（テトラメトキシゲルマニウム）Ge(OC2H5)4（テトラエトキシゲルマニウム）、Ge(O-i-C3H7) 4（テトラ―i―プロポキシゲルマニウム）、Ge(O-n-C3H7)4（テトラ―n―プロポキシゲルマニウム）、Ge(O-i-C4H9)4（テトラ―i―ブトキシゲルマニウム）、Ge(O-n-C4H9)4（テトラ―n―ブトキシゲルマニウム）、Ge(O-sec-C4H9)4（テトラ―sec―ブトキシゲルマニウム）、Ge(O-t-C4H9)4（テトラ―t―ブトキシゲルマニウム）が挙げられる。
【００１７】
フラックスとしては、アルカリ金属、アルカリ土類金属の中から選択された１種又は複数種の元素の単体金属または化合物を用いる。アルカリ金属としては、ナトリウム（Ｎａ）、カリウム（Ｋ）、ルビジウム（Ｒｂ）、セシウム（Ｃｓ）およびフランシウム（Ｆｒ）である。アルカリ土類金属としては、ストロンチウム（Ｓｒ）、バリウム（Ｂａ）およびラジウム（Ｒａ）である。これらは、単独で使用しても良いし、二種類以上で併用してもよい。
【００１８】
１３族元素は、好ましくガリウム（Ｇａ）、アルミニウム（Ａｌ）、インジウム（Ｉｎ）の内の１種又は複数種である。このなかで、少なくともガリウムを含むことが特に好ましい。また、育成する１３族元素窒化物半導体は、窒化ガリウム（ＧａＮ）結晶であることが好ましい。しかしながら、一般式ＡｌxＧａyＩｎ1-x-yＮ（ｘ、ｙ、ｘ＋ｙはいずれも０以上１以下）で表される任意組成比の２元系、３元系、４元系の１３族元素窒化物結晶であっても良い。また、１３族元素窒化物半導体ＡｌxＧａyＩｎ1-x-yＮの構成元素である１３族元素の一部をＢ、Ｔｌで置換し、又は／及び、Ｖ族元素の組成の一部をＰ、Ａｓ、Ｓｂ、Ｂｉで置換したものであっても良い。
【００１９】
ガリウム、インジウム、アルミニウムの各原料物質としては、ガリウム、インジウム、アルミニウムの各単体金属、ガリウム、イジウム、アルミニウム合金、ガリウム、インジウム、アルミニウムの各化合物を適用できるが、各単体金属が取扱いの上からも好適である。
【００２０】
融液組成物に対して炭素源を添加することによって、結晶中へのゲルマニウムの取り込みを更に促進できる。こうした炭素源としては、固形炭素の他に、鎖式飽和炭化水素、鎖式不飽和炭化水素、脂環式炭化水素、芳香族炭化水素からなる群から選択される少なくとも一つの化合物を例示できる。
【００２１】
フラックス法の際の結晶生成を促進するという観点からは、融液組成物において、１３族元素の比率は、１３族元素とアルカリ金属とアルカリ土類金属の合計に対する比率（ｍｏｌ％）に換算して、10〜40ｍｏｌ％が好ましく、15〜30ｍｏｌ％が更に好ましい。
【００２２】
結晶の電子濃度を向上させるドーパントとして機能させるという観点からは、融液組成物におけるゲルマニウム化合物の比率は、ゲルマニウム原子モル量のガリウム等の１３族元素原子モル量に対する比率（ｍｏｌ％）に換算して0.05ｍｏｌ％以上が好ましく、0.5ｍｏｌ％以上が更に好ましい。また、融液組成物におけるゲルマニウム化合物の比率は、ゲルマニウム原子モル量のガリウム等の１３族元素原子モル量に対する比率（ｍｏｌ％）に換算して、10ｍｏｌ％以下が好ましく、8ｍｏｌ％以下が更に好ましい。
【００２３】
結晶内へのゲルマニウムのドーピングを促進するという観点からは、融液組成物における炭素源の比率は、炭素原子モル量の、アルカリ金属およびアルカリ土類金属の合計原子モル量に対する比率（ｍｏｌ％）に換算して0.1ｍｏｌ％以上が好ましく、0.3ｍｏｌ％以上が更に好ましい。また、融液組成物における炭素源の比率は、炭素原子モル量の、アルカリ金属およびアルカリ土類金属の合計原子モル量に対する比率（ｍｏｌ％）に換算して、2ｍｏｌ％以下が好ましく、1ｍｏｌ％以下が更に好ましい。
【００２４】
本発明においては、基板を種結晶から形成してもよい。また基板上に種結晶膜を形成してもよく、この場合、低温バッファー層、中間層を更に形成してもよい。こうした基板は、１３族元素窒化物結晶の成長が可能であるかぎり、特に限定されない。サファイア、シリコン単結晶、ＳｉＣ単結晶、ＭｇＯ単結晶、ＺｎＯ単結晶、スピネル（ＭｇＡｌ２Ｏ４）、ＬｉＡｌＯ２、ＬｉＧａＯ２、ＬａＡｌＯ３，ＬａＧａＯ３，ＮｄＧａＯ３等のペロブスカイト型複合酸化物を例示できる。また組成式〔Ａ１−ｙ（Ｓｒ１−ｘＢａｘ）ｙ〕〔（Ａｌ１−ｚＧａｚ）１−ｕ・Ｄｕ〕Ｏ３（Ａは、希土類元素である；Ｄは、ニオブおよびタンタルからなる群より選ばれた一種以上の元素である；ｙ＝０．３〜０．９８；ｘ＝０〜１；ｚ＝０〜１；ｕ＝０．１５〜０．４９；ｘ＋ｚ＝０．１〜２）の立方晶系のペロブスカイト構造複合酸化物も使用できる。また、SCAM（ScAlMgO４）も使用できる。
【００２５】
種結晶を構成する１３族元素窒化物結晶、フラックス法で形成される１３族元素窒化物結晶のウルツ鉱構造は、ｃ面、ａ面、およびｍ面を有する。これらの各結晶面は結晶学的に定義されるものである。種結晶層、およびフラックス法によって育成される結晶の育成方向は、ｃ面の法線方向であってよく、またa 面、ｍ面などの無極性面やR面などの半極性面のそれぞれの法線方向であってもよい。
【００２６】
種結晶層の形成方法は気相成長法が好ましいが、有機金属化学気相成長（ＭＯＣＶＤ： Metal Organic Chemical Vapor Deposition）法、ハイドライド気相成長（ＨＶＰＥ）法、パルス励起堆積（ＰＸＤ）法、ＭＢＥ法、昇華法を例示できる。有機金属化学気相成長法が特に好ましい。
【００２７】
種結晶層を有機金属気相成長法によって製造する場合、原料は、トリメチルガリウム（ＴＭＧ）及びアンモニアとすることが好ましい。
【００２８】
また、種結晶（種基板を含む）の結晶成長面のミラー指数は任意であるが、ａ面、ｍ面、ｒ面などの無極性面を用いると、無極性の１３族元素窒化物系化合物半導体を得ることができ、圧電歪みを排除でき、半導体素子としての特性を向上させることができる。種結晶に無極性面を用いる場合には、融液にストロンチウム（Ｓｒ）を添加することが望ましい。融液にナトリウムを用いた場合、ナトリウムに対するストロンチウム（Ｓｒ）の添加量は、０．００１ｍｏｌ％以上、０．１ｍｏｌ％以下が望ましい。ストロンチウムを添加することにより、１３族元素窒化物系化合物半導体の成長基板の主面に平行な結晶成長面である無極性面を平坦にすることができる。また、主面をｃ面とする１３族元素窒化物系化合物半導体を得るのであれば、種結晶の結晶成長面はｃ面としても良い。
【００２９】
フラックス法に基づく目的の結晶成長の開始以前に、下地基板の一部である種結晶（１３族元素窒化物系化合物半導体結晶）が融液中に溶融することを緩和したり防止したりするために、例えばＣａ3Ｎ2，Ｌｉ3Ｎ，ＮａＮ3，ＢＮ，Ｓｉ3Ｎ4，ＩｎＮなどの窒化物を予め融液中に含有させておいても良い。これらの窒化物を融液中に含有させておくことによって、融液中の窒素濃度が上昇するため、目的の結晶成長開始以前の種結晶のフラックス中への融解を未然に防止したり緩和したりすることが可能となる。これらの窒化物の融液における割合は、例えば、０．０００１ｍｏｌ％〜９９ｍｏｌ％、であり、好ましくは、０．００１ｍｏｌ％〜５０ｍｏｌ％であり、より好ましくは０．００５ｍｏｌ％〜５ｍｏｌ％である。
【００３０】
フラックス法における１３族元素窒化物結晶の育成温度や育成時の保持時間は特に限定されず、目的とする結晶の種類やフラックスの組成に応じて適宜変更する。一例では、ナトリウムまたはリチウム含有フラックスを用いて窒化ガリウム単結晶を育成する場合には、育成温度を８００〜１０００℃とすることができる。
【００３１】
フラックス法では、窒素原子を含む分子を含むガス雰囲気下で１３族元素窒化物単結晶を育成する。このガスは窒素ガスが好ましいが、アンモニアでもよい。雰囲気の全圧は特に限定されないが、フラックスの蒸発を防止する観点からは、１ＭＰａ以上が好ましく、３ＭＰａ以上が更に好ましい。ただし、圧力が高いと装置が大がかりとなるので、雰囲気の全圧は、２００ＭＰａ以下が好ましく、５０ＭＰａ以下が更に好ましい。雰囲気中の窒素以外のガスは限定されないが、不活性ガスが好ましく、アルゴン、ヘリウム、ネオンが特に好ましい。
【実施例】
【００３２】
（実施例１）
フラックス法によって窒化ガリウム単結晶を育成した。
具体的には、直径2インチのｃ面サファイア基板の表面に、窒化ガリウム単結晶からなる種結晶層をMOCVD法によりエピタキシャル成長させ、種結晶基板とした。
【００３３】
内径８０mm、高さ４５mmの円筒平底のアルミナ坩堝を用い、融液組成物をグローブボックス内で坩堝内に充填した。組成は以下のとおりである。
金属Ga  60ｇ  
金属Na  60ｇ  
四塩化ゲルマニウム  1.85  ｇ（金属Gaに対する比率: 1.0ｍｏｌ％）
【００３４】
この坩堝を耐熱金属製の容器に入れて密閉した後、結晶育成炉の揺動および回転が可能な台上に設置した。870 ℃・4.0MPaまで昇温加圧後、50時間保持し溶液を回転することで撹拌しながら結晶成長させた。その後3時間かけて室温まで徐冷した。その後、結晶育成炉から育成容器を取り出し、エタノールを用いて、フラックスを除去し、成長した窒化ガリウム結晶板を回収した。
【００３５】
得られた窒化ガリウム結晶板７は、２インチの種結晶基板の上に全面成長しており、厚さは約0.7ｍｍであった。また、サファイア基板と全面剥離、自立化し、クラックは確認されなかった。
【００３６】
そして、２インチウエハの中心から半径方向に沿って、6ｍｍ角にウエハを切り出して試料とし、ホール効果測定を行った。この結果、試料中でのキャリア濃度は、1.0×1018〜1.2×1018[cm-3]であり、平均値は、1.1×1018[cm-3]であった。
【００３７】
（実施例２）
フラックス法によって窒化ガリウム単結晶を育成した。
具体的には、直径2インチのｃ面サファイア基板の表面に、窒化ガリウム単結晶からなる種結晶層をMOCVD法によりエピタキシャル成長させ、種結晶基板とした。
【００３８】
内径８０mm、高さ４５mmの円筒平底のアルミナ坩堝を用い、融液組成物をグローブボックス内で坩堝内に充填した。組成は以下のとおりである。
金属Ga  60ｇ  
金属Na  60ｇ  
四塩化ゲルマニウム  1.85  ｇ（金属Gaに対する比率: 1.0ｍｏｌ％）
【００３９】
この坩堝を耐熱金属製の容器に入れて密閉した後、結晶育成炉の揺動および回転が可能な台上に設置した。870 ℃・4.0MPaまで昇温加圧後、50時間保持し溶液を回転することで撹拌しながら結晶成長させた。その後3時間かけて室温まで徐冷した。その後、結晶育成炉から育成容器を取り出し、エタノールを用いて、フラックスを除去し、成長した窒化ガリウム結晶板を回収した。
【００４０】
得られた窒化ガリウム結晶板７は、２インチの種結晶基板の上に全面成長しており、厚さは約0.7ｍｍであった。
【００４１】
そして、サファイア基板と得られた窒化ガリウム結晶とは剥離を行わないまま、２インチウエハの中心から半径方向に沿って、6ｍｍ角にウエハを切り出して試料とし、ホール効果測定を行った。この結果、試料中でのキャリア濃度は、1.0×1018〜1.2×1018[cm-3]であり、平均値は、1.1×1018[cm-3]と、サファイア基板と得られた窒化ガリウムを剥離した場合と同じ結果が得られた。これは、サファイア基板が絶縁体であるため、ホール効果測定の際に電流が流れないためと考えられる。
【００４２】
（実施例３）
実施例１と同様にして窒化ガリウム単結晶を育成し、得られた試料について、ホール効果測定を行った。
ただし、融液組成は以下のとおりとした。
金属Ga  60ｇ  
金属Na  60ｇ  
四塩化ゲルマニウム  1.85  ｇ（金属Gaに対する比率: 1.0ｍｏｌ％）
炭素    0.16  ｇ（金属Naに対する比率:0.5ｍｏｌ％）
【００４３】
そして、２インチウエハの中心から半径方向に沿って、6ｍｍ角にウエハを切り出して試料とし、ホール効果測定を行った。この結果、試料中でのキャリア濃度は、1.3×1018〜1.5×1018[cm-3]であり、平均値は、1.4×1018[cm-3]であった。すなわち、キャリア濃度が実施例１に比べて約2割増加した。
【００４４】
（実施例４）
実施例１と同様にして窒化ガリウム単結晶を育成し、得られた試料について、ホール効果測定を行った。
ただし、融液組成は以下のとおりとした。
金属Ga  60ｇ
金属Na  60ｇ
Ge(OC2H5)4（テトラエトキシゲルマニウム）  2.17  ｇ（金属Gaに対する比率: 1.0ｍｏｌ％）
【００４５】
そして、２インチウエハの中心から半径方向に沿って、6ｍｍ角にウエハを切り出して試料とし、ホール効果測定を行った。この結果、試料中でのキャリア濃度は、2.0×1018〜2.2×1018[cm-3]であり、平均値は、2.1×1018[cm-3]であった。すなわち、キャリア濃度が実施例１に比べて約2倍に増加した。この理由は定かではないが、液体Ge原料のエトキシ基が炭素源としての効果作用があったためであると推察した。
【００４６】
（実施例５）
実施例１と同様にして窒化ガリウム単結晶を育成し、得られた試料について、ホール効果測定を行った。
ただし、融液組成は以下のとおりとした。
金属Ga  60ｇ  
金属Na  60ｇ  
Ge(OC2H5)4（テトラエトキシゲルマニウム）  2.17  ｇ（金属Gaに対する比率: 1.0ｍｏｌ％）
炭素  0.047ｇ（金属Naに対する比率: 0.15ｍｏｌ％）
【００４７】
そして、２インチウエハの中心から半径方向に沿って、6ｍｍ角にウエハを切り出して試料とし、ホール効果測定を行った。この結果、試料中でのキャリア濃度は、2.1×1018〜2.3×1018[cm-3]であり、平均値は、2.2×1018[cm-3]であった。すなわち、キャリア濃度が、実施例３に比べて、わずかではあるが増加した。
【００４８】
（実施例６）
実施例１と同様にして窒化ガリウム単結晶を育成し、得られた試料について、ホール効果測定を行った。
ただし、融液組成は以下のとおりとした。
金属Ga  60ｇ  
金属Na  60ｇ  
四塩化ゲルマニウム  3.7  ｇ（金属Gaに対する比率: 2.0ｍｏｌ％）
【００４９】
そして、２インチウエハの中心から半径方向に沿って、6ｍｍ角にウエハを切り出して試料とし、ホール効果測定を行った。この結果、試料中でのキャリア濃度は、1.9×1018〜2.2×1018[cm-3]であり、平均値は、2×1018[cm-3]であった。すなわち、実施例１より液体Ge原料の仕込み組成濃度を2倍に増加することで、キャリア濃度が実施例１に比べて約2倍に増加した。かつ、キャリア濃度の面内バラツキも小さかった。
【００５０】
（実施例７）
実施例１と同様にして窒化ガリウム単結晶を育成し、得られた試料について、ホール効果測定を行った。
ただし、融液組成は以下のとおりとした。
金属Ga  60ｇ  
金属Na  60ｇ  
四塩化ゲルマニウム  5.55  ｇ（金属Gaに対する比率: 3.0ｍｏｌ％）
【００５１】
そして、２インチウエハの中心から半径方向に沿って、6ｍｍ角にウエハを切り出して試料とし、ホール効果測定を行った。この結果、試料中でのキャリア濃度は、3.0×1018〜3.3×1018[cm-3]であり、平均値は、3.2×1018[cm-3]であった。すなわち、実施例１より液体Ge原料の仕込み組成濃度を3倍に増加することで、キャリア濃度が実施例１に比べて約3倍に増加した。
【００５２】
（比較例１）
実施例１と同様にして窒化ガリウム単結晶を育成し、得られた試料について、ホール効果測定を行った。
ただし、融液組成は以下のとおりとした。
金属Ga  60ｇ  
金属Na  60ｇ  
固体金属ゲルマニウム    0.62  ｇ（金属Gaに対する比率: 1.0ｍｏｌ％）
炭素    0.16  ｇ（金属Naに対する比率: 0.5ｍｏｌ％）
【００５３】
そして、２インチウエハの中心から半径方向に沿って、6ｍｍ角にウエハを切り出して試料とし、ホール効果測定を行った。この結果、試料中でのキャリア濃度は、0.4×1018〜1.1×1018[cm-3]であり、平均値は、0.7×1018[cm-3]であった。すなわち、キャリア濃度が実施例１に比べて約半分と小さく、かつバラツキが大きかった。
【００５４】
（比較例２）
実施例１と同様にして窒化ガリウム単結晶を育成し、得られた試料について、ホール効果測定を行った。
ただし、融液組成は以下のとおりとした。
金属Ga  60ｇ  
金属Na  60ｇ  
固体金属ゲルマニウム    1.24  ｇ（金属Gaに対する比率: 2.0ｍｏｌ％）
【００５５】
そして、２インチウエハの中心から半径方向に沿って、6ｍｍ角にウエハを切り出して試料とし、ホール効果測定を行った。この結果、試料中でのキャリア濃度は、0.7×1018〜1.8×1018[cm-3]であり、平均値は、1.0×1018[cm-3]であった。すなわち、ゲルマニウム原料の量を比較例１に比べて2倍としても、キャリア濃度は2倍にはならず、かつ、バラツキがさらに大きくなった。
【００５６】
（比較例３）
実施例１と同様にして窒化ガリウム単結晶を育成し、得られた試料について、ホール効果測定を行った。
ただし、融液組成は以下のとおりとした。
金属Ga  60ｇ  
金属Na  60ｇ  
固体金属ゲルマニウム    1.86  ｇ（金属Gaに対する比率: 3.0ｍｏｌ％）
【００５７】
そして、２インチウエハの中心から半径方向に沿って、6ｍｍ角にウエハを切り出して試料とし、ホール効果測定を行った。この結果、試料中でのキャリア濃度は、1.0×1018〜2.2×1018[cm-3]であり、平均値は、1.5×1018[cm-3]であった。すなわち、ゲルマニウム原料の量を比較例１に比べて3倍としても、キャリア濃度は3倍にはならず、かつバラツキがさらに増大した。
【要約】
フラックス法によって融液内で１３族元素窒化物を製造する方法であって、融液を、１３族元素原料、アルカリ金属とアルカリ土類金属の少なくとも一方の原料および液体のゲルマニウム原料の組成物を加熱して生成させる。これによって、フラックス法によって融液内で１３族元素窒化物結晶を製造するのに際して、得られた１３族元素窒化物結晶のキャリア濃度などの特性の面内分布を抑制できる。